(57)【要約】【課題】線膨張係数が小さく、透明性、耐熱性、耐溶剤性に優れ、液晶表示素子や有機ＥＬ表示素子用の光学シートなどとしてガラスに代替可能な透明複合体組成物を提供する。【解決手段】ガラス転移温度が１５０℃以上である透明樹脂（ａ）及び球相当直径が０．１〜２ｍｍである無機フィラー（ｂ）よりなる透明複合体組成物であって、透明樹脂（ａ）は、架橋後の屈折率が無機フィラー（ｂ）よりも低い１種以上の反応性モノマーと、無機フィラー（ｂ）よりも高い１種以上の反応性モノマーから得られる共重合体である透明複合体組成物を提供する。【特許請求の範囲】
【請求項１】
ガラス転移温度が１５０℃以上である透明樹脂（ａ）及び球相当直径が０．１μｍ〜２ｍｍである無機フィラー（ｂ）  よりなり、波長５５０ｎｍにおける光線透過率が８０％以上である透明複合体組成物。
【請求項２】
ガラス転移温度が１５０℃以上である透明樹脂（ａ）及び大きさが１μｍ以上５ｃｍ以下である無機フィラー（ｂ）よりなる透明複合体組成物であって、透明樹脂（ａ）は、架橋後の屈折率が無機フィラー（ｂ）よりも低い１種以上の反応性モノマーと、ガラスフィラー（ｂ）よりも高い１種以上の反応性モノマーとから得られる共重合体である透明複合体組成物。
【請求項３】
反応性モノマーの少なくとも１種が２つ以上の官能基を有する（メタ）アクリレートである請求項２の透明複合体。
【請求項４】
透明樹脂（ａ）とガラスフィラーとの屈折率差が０．０１以下である請求項１〜３の透明複合体組成物。
【請求項５】
透明樹脂（ａ）が、脂環式構造を有するアクリレート（ａ１）と、含イオウアクリレート及びフルオレン骨格を有するアクリレートから選ばれた少なくとも１種のアクリレート（ａ２）とを架橋して得られる共重合体である請求項１〜４いずれかの透明複合体組成物。
【請求項６】
脂環式構造を有する（メタ）アクリレートが下式（１）及び（２）より選ばれた少なくとも１種以上の（メタ）アクリレートである請求項５の透明複合体組成物。
【化１】
2004168944.tif 000010
（式中、Ｒ１及びＲ２は各々独立に水素原子又はメチル基を示し、ａは１又は２を、ｂは０又は１を示す。）
【化２】
2004168944.tif 000011
（式中、Ｘは水素原子、メチル基、−ＣＨ２ＯＨ、−ＮＨ２、
【化３】
2004168944.tif 000012
を示し、Ｒ３及びＲ４は水素原子またはメチル基を、Ｐは０または１を示す。）
【請求項７】
含イオウ（メタ）アクリレートが下式（３）で表される（メタ）アクリレートである請求項５の透明複合体組成物。
【化４】
2004168944.tif 000013
（式中、ＸはＳ又はＳＯ２を示し、ＹはＯ又はＳを示す。Ｒ５〜Ｒ１０は各々独立に水素又はメチル基を示す。ｎおよびｍは０〜２である。）
【請求項８】
フルオレン骨格を有する（メタ）アクリレートが下式（４）及び（５）より選ばれた少なくとも１種以上の（メタ）アクリレートである請求項５の透明複合体組成物。
【化５】
2004168944.tif 000014
（式中、Ｒ１１〜Ｒ１４は各々独立に水素又はメチル基を示し、ｒおよびｓは０〜２を示す。）
【化６】
2004168944.tif 000015
（式中、Ｒ１５〜Ｒ１７は各々独立に水素又はメチル基を示す。）
【請求項９】
透明樹脂（ａ）が、活性エネルギー線および／または熱による、屈折率の異なる２種以上の反応性モノマーの架橋にて得られたものである請求項１〜８いずれかの透明複合体組成物。
【請求項１０】
無機フィラー（ｂ）の形状が平板状である請求項１〜９いずれかの透明複合体組成物。
【請求項１１】
無機フィラー（ｂ）の形状が棒状または棒状の集合体である請求項１〜９いずれかの透明複合体組成物。
【請求項１２】
無機フィラー（ｂ）がガラスである請求項１〜１１いずれかの透明複合体組成物。
【請求項１３】
無機フィラー（ｂ）の屈折率が１．５０〜１．５７である請求項１〜１２の透明複合体組成物。
【請求項１４】
３０〜１５０℃における平均線膨張係数が５０ｐｐｍ以下である請求項１〜１３いずれかの透明複合体組成物。
【請求項１５】
厚さ５０〜２０００μｍのシートである請求項１〜１５いずれかの透明複合体組成物。
【請求項１６】
透明複合体組成物が、光学シート、表示素子用プラスチック基板又はアクティブマトリックス表示素子用基板である請求項１〜１５いずれかの透明複合体組成物。
【発明の詳細な説明】
【０００１】
【発明の技術分野】
本発明は線膨張係数が小さく、透明性、耐熱性、耐溶剤性に優れ、ガラスに代替可能な透明複合体組成物に関する。この透明複合体組成物は、例えば、液晶表示用基板、有機ＥＬ表示素子基板、カラーフィルター用基板、タッチパネル用基板、太陽電池基板などの光学シート、透明板、光学レンズ、光学素子、光導波路、ＬＥＤ封止材等に好適に用いることができる。
【０００２】
【従来の技術】一般に、液晶表示素子用基板、有機ＥＬ表示素子用基板、太陽電池基板等には、ガラス板が多く用いられている。しかし、割れ易い、曲げられない、比重が大きく軽量化に不向き等の問題から、近年、ガラス板の代わりにプラスチックを用いる試みが数多く行われるようになってきた。例えば、脂環式構造、芳香族等を持つ特定のビス（メタ）アクリレートを含む組成物を活性エネルギー線等により硬化させ成形した透明基板を用いてなる液晶表示素子が検討されている。（例えば、特許文献１参照。）
【０００３】
しかしながら、プラスチックは、ガラス板に比べ線膨張係数が大きいため、表示素子用基板の中でも、特にアクティブマトリックス表示素子用基板に用いた場合、その製造時の加熱工程おいて、金属やシリコン及びそれらの酸化物などの無機薄膜にクラックが発生したり、剥離する等の不具合が生じる場合があり問題となっている。したがって、軽く、曲げることができ、軽いと同時に線膨張係数の小さいシートが望まれている。線膨張係数が低い樹脂フィルムとしては、ポリイミドやポリエチレンナフタレート（ＰＥＮ）が知られているが、前者は一般に可視光でも短波長域に吸収を持ち黄色〜褐色であり光学用途には好ましくなく、後者は大きな位相差を持つために光学等方性が必要な用途には好ましくない。
【０００４】
一方、ガラス基板を出来る限り薄くすることで、軽く、曲げることができるようにすることも検討されている。このような場合、割れやすさを回避するために樹脂を塗布することなどが提案されている。（例えば、非特許文献１参照。）しかし、ガラス基板を薄くすることは５０μｍ程度が下限であり、プラスチックほどの軽量化は困難であるとともに、このような薄いガラスは、より厚いガラスを研磨やエッチングすることで得るために高コストになってしまう。また、ガスバリア層として樹脂フィルムに透明無機薄膜を成膜することが行われている。（例えば、特許文献２，３参照。）しかし、これらは線膨張係数を下げる目的で発明されたものではなく、片面に樹脂層が無い場合にも割れない厚さである０．０１〜０．１μｍという薄い厚さで用いられるため線膨張係数を下げるには有効ではない。
【０００５】
このような問題を解決するための方法として、メチルメタクリレートを主体としたアクリル樹脂とスチレン−アクリロニトリル共重合体をブレンドすることにより屈折率を調整する方法などが検討されている。（例えば、特許文献４参照。）
しかしながら、これら公報に記載されている材料をアクティブマトリックス表示素子基板等のガラス基板代替用に用いようとすると、ガラス転移温度が低く耐熱性が不十分であったり、耐溶剤性が不十分であった。
【０００６】
【特許文献１】
特開平１０−９０６６７号公報（第２−３頁）
【非特許文献１】
Ａ．Ｗｅｂｅｒ，  Ｔｈｉｎ  Ｇｌａｓｓ−Ｐｏｌｙｍｅｒ  Ｓｙｓｔｅｍ  ａｓ  Ｆｌｅｘｉｂｌｅ  Ｓｕｂｓｔｒａｔｅ  ｆｏｒ  Ｄｉｓｐｌａｙｓ，  ＳＩＤ  ＩＮＴＥＲＮＡＴＩＯＮＡＬ  ＳＹＭＰＯＳＩＵＭ  ＤＩＧＥＳＴ  ＯＦＴＥＣＨＮＩＣＡＬ  ＰＡＰＥＲＳ  ２００２  Ｖｏｌ．ＸＸＸＩＩＩ，  Ｎｏ．１  Ｐ．５３−５５
【特許文献２】
特開平９−３９１５１号公報（第１−３頁）
【特許文献３】
特開平１０−３２９２５４号公報（第２−３頁）
【特許文献４】
特開平５−３３１３３５公報（第２頁）
【０００７】
【発明が解決しようとする課題】
本発明の目的は線膨張係数が小さく、透明性、耐熱性、耐溶剤性に優れ、ガラスに代替可能な透明複合体組成物を提供することにある。本発明の透明複合体組成物は、アクティブマトリックスタイプを含む液晶表示素子用基板、有機ＥＬ表示素子基板、カラーフィルター用基板、タッチパネル用基板、太陽電池基板などの光学シート、透明板、光学レンズ、光学素子、光導波路、ＬＥＤ封止材などの用途に適する。
【０００８】
【課題を解決するための手段】
本発明者らは、かかる課題を解決すべく鋭意検討した。その結果、ガラス転移温度が１５０℃以上である透明樹脂（ａ）と球相当直径が０．１μｍ〜２ｍｍである無機フィラー（ｂ）からなり、透明樹脂（ａ）は、架橋後の屈折率が無機フィラー（ｂ）よりも低い１種以上の反応性モノマーと、無機フィラー（ｂ）よりも高い１種以上の反応性モノマーとを架橋して得られる共重合体であって、（ａ）と（ｂ）との屈折率差が０．０１以下である透明複合体組成物は、波長５５０ｎｍにおける光線透過率が８０％以上と透明性が高く、しかも低線膨張係数であって、耐熱性、耐溶剤性にも優れるとの知見を得て本発明を完成するに至った。
【０００９】
すなわち、本発明は透明樹脂（ａ）及び無機フィラー（ｂ）からなり、波長５５０ｎｍにおける光線透過率が８０％以上である透明複合体組成物を提供するものである。
【００１０】
本発明の好ましい透明複合体組成物は、脂環式構造を有するアクリレート（ａ１）と、含イオウアクリレート及びフルオレン骨格を有するアクリレートから選ばれた少なくとも１種のアクリレート（ａ２）との架橋により得られる透明樹脂（ａ）とガラスフィラー（ｂ）からなる樹脂組成物である。
【００１１】
【発明の詳述】
以下に、本発明をさらに具体的に説明する。
本発明の透明複合体組成物に用いる透明樹脂（ａ）は可視光線に対し高い透過性を有し、厚さ２００μｍのシートにしたとき、波長５５０ｎｍの光線の透過率が好ましくは８０％以上、より好ましくは８５％以上、最も好ましくは９０％以上である。特に、表示素子用基板とする場合には８５％以上であるのが好ましい。
【００１２】
前記透明樹脂（ａ）のガラス転移温度は１５０℃以上であり、より好ましくは１８０℃以上、さらに好ましくは２００℃以上である。樹脂のガラス転移温度がこれより低いと、特に、アクティブマトリックス型の表示素子基板に用いた場合、ＴＦＴ素子形成工程で変形やうねりが生じる恐れがある。
【００１３】
このような透明樹脂（ａ）の例としては、ポリスルホン、ポリエーテルスルホン、シクロオレフィンポリマーなどの熱可塑性樹脂、アクリレートなどの反応性モノマーを活性エネルギー線で架橋させた樹脂などが挙げられる。これらのうち、耐溶剤性に優れていることからアクリレートなどの反応性モノマーを活性エネルギー線および／または熱によって架橋した樹脂が好ましい。
【００１４】
かかる反応性モノマーは、熱や活性エネルギー線による架橋が可能であればよい。透明性や耐熱性の面から２つ以上の官能基を有する（メタ）アクリレートが好ましい。これら樹脂は単独で用いてもよく、２種以上を併用してもよい。
【００１５】
また、本発明の透明複合体組成物を表示基板用プラスチック基板として用いる場合、波長５５０ｎｍにおける光線透過率８０％以上が必要であり、さらに好ましくは８５％以上であり、最も好ましくは８８％以上である。波長５５０ｎｍにおける光線透過率が８０％より低いと表示性能が充分でない。
【００１６】
かかる複合体において、波長５５０ｎｍにおける光線透過率を８０％以上にするには、（１）透明樹脂と無機フィラーの屈折率を一致させるか、あるいは（２）光の波長以下の微細なガラスフィラーを用いる方法などが採用し得るが、材料の入手の容易さから屈折率を調整する方法が好ましい。
【００１７】
前記透明樹脂（ａ）と無機フィラー（ｂ）との屈折率差は、優れた透明性を得るため０．０１以下である必要があり、０．００５以下であるのがより好ましい。かかる屈折率差が０．０１より大きいと得られる複合体組成物の透明性が劣る。
【００１８】
透明樹脂（ａ）と無機フィラー（ｂ）との屈折率差を０．０１以下にするには、▲１▼透明樹脂（ａ）の屈折率に合った無機フィラー（ｂ）を選択する、▲２▼無機フィラー（ｂ）の屈折率に合った透明樹脂（ａ）を選択する、▲３▼無機フィラー（ｂ）よりも屈折率の高い樹脂と無機フィラー（ｂ）よりも屈折率の低い樹脂とを組み合わせて樹脂の屈折率を無機フィラー（ｂ）に一致させる方法などが採用し得る。
【００１９】
しかしながら、単独の樹脂により無機フィラーとの屈折率が合う組み合わせは限られていることから、屈折率の異なる２種以上の樹脂を組み合わせるか、架橋後の屈折率の異なる２種以上の反応性モノマーを用いて屈折率を調整するのが好ましい。また、屈折率の異なるポリマーで相容可能なものは限定されるため、屈折率の異なる２種以上の反応性モノマーの量比を調整して重合を行い屈折率を制御するのがより好ましい。かかる方法によれば、たとえば、樹脂の屈折率をＥガラスなどの汎用的なガラスフィラーの屈折率に調整することできる。
【００２０】
樹脂と無機フィラーとの屈折率差を０．０１以下に調整するには、無機フィラーよりも屈折率の高い少なくとも１種の反応性モノマーと、無機フィラーよりも屈折率の低い少なくとも１種の反応性モノマーとを用いるのが好ましい。
【００２１】
（ａ１：低屈折率モノマー）
無機フィラーよりも屈折率の低い反応性モノマーとしては、脂環式構造や脂肪族鎖を含む各種の（メタ）アクリレートを用いることができ、特に透明性や耐熱性の面から脂環式構造を有する（メタ）アクリレートが好ましい。本発明の複合組成物に用いられる脂環式構造を有する（メタ）アクリレートとしては、脂環式構造を含み２つ以上の官能基を有する（メタ）アクリレートであればよく、反応性、耐熱性や透明性の点から下式（１）及び（２）から選ばれた少なくとも１種以上の（メタ）アクリレートが好ましい。
【００２２】
【化７】
2004168944.tif 000002
（式中、Ｒ１及びＲ２は各々独立に水素原子又はメチル基を示す。ａは１又は２を示し、ｂは０又は１を示す。）
【００２３】
【化８】
2004168944.tif 000003
（式中、Ｘは水素原子、−ＣＨ３、−ＣＨ２ＯＨ、ＮＨ２、
【００２４】
【化９】
2004168944.tif 000004
を示し、Ｒ３及びＲ４は、Ｈまたは−ＣＨ３、Ｐは０または１である。）
【００２５】
式（１）においては、特に、Ｒ１、Ｒ２が水素で、ａが１、ｂが０である構造を持つジシクロペンタジエニルジアクリレートが粘度などの物性から好ましい。
また、式（２）において、特に、Ｘが−ＣＨ２ＯＣＯＣＨ＝ＣＨ２、Ｒ３、Ｒ４が水素で、ｐが１である構造を持つパーヒドロ−１，４；５，８−ジメタノナフタレン−２，３，７−（オキシメチル）トリアクリレート、  Ｘ、Ｒ３、Ｒ４がすべて水素で、ｐが０または１である構造を持つアクリレートより選ばれた少なくとも１種以上のアクリレートが好ましい。特に、粘度等の点を考慮すると、Ｘ、Ｒ３、Ｒ４がすべて水素で、ｐが０である構造を持つノルボルナンジメチロールジアクリレートが最も好ましい。式（２）の（メタ）アクリレートは、特開平５−７０５２３に開示の方法にて得られる。
【００２６】
（ａ２：高屈折率モノマー）
ガラスフィラー等の無機フィラーよりも屈折率の高い反応性モノマーとしては、イオウや芳香族環を含む各種の（メタ）アクリレートを用いることができ、特に屈折率が高いことから含イオウ（メタ）アクリレートやフルオレン骨格を有する（メタ）アクリレートが好ましい。
【００２７】
含イオウ（メタ）アクリレート
本発明で用いられる含イオウ（メタ）アクリレートとしては、イオウを含む２つ以上の官能基を有する（メタ）アクリレートであればよく、耐熱性や透明性の点から下式（３）に示す（メタ）アクリレートが好ましい。
【００２８】
【化１０】
2004168944.tif 000005
（式中、Ｘはイオウ又はＳＯ２を示し、Ｙは酸素又はイオウを示す。Ｒ５〜Ｒ１０は各々独立に水素原子又はメチル基を示す。ｎおよびｍは０〜２である。）
【００２９】
式（３）で示される（メタ）アクリレートの中でも、反応性、耐熱性や取り扱い安さからＸがイオウ、Ｙが酸素、Ｒ５〜Ｒ１０がすべて水素、ｎ及びｍがともに１であるビス［４−（アクリロイロキシエトキシ）フェニル］スルフィドが最も好ましい。
【００３０】
フルオレン骨格を有する（メタ）アクリレート
本発明で用いられるフルオレン骨格を有する（メタ）アクリレートとしては、フルオレン骨格を含み２つ以上の官能基を有する（メタ）アクリレートであれば特に限定されないが、耐熱性や透明性の点から下記の式（４）および（５）より選ばれた少なくとも１種以上の（メタ）アクリレートが好ましい。
【００３１】
【化１１】
2004168944.tif 000006
（式中、Ｒ１１〜Ｒ１４は各々独立に水素原子又はメチル基を示す。ｒおよびｓは０〜２である。）
【００３２】
【化１２】
2004168944.tif 000007
（式中、Ｒ１５〜Ｒ１７は各々独立に水素原子又はメチル基を示す。）
これらの中でも式（４）においてＲ１１〜Ｒ１４がすべて水素で、ｒ及びｓが１であるビス［４−（アクリロイロキシエトキシ）フェニル］フルオレンが最も好ましい。
【００３３】
これら低屈折率モノマーと高屈折率モノマーは、目的とする屈折率に応じて適宜の配合割合で混合して架橋を行うことができ、透明樹脂の屈折率を、これと組み合わせる無機フィラーの屈折率に合わせることができる。
本発明で用いられる２つ以上の官能基を有する（メタ）アクリレートには柔軟性付与などのため、所望の特性を損なうことのない範囲で、単官能（メタ）アクリレートを併用してもよい。この場合、樹脂成分全体の屈折率が無機フィラーの屈折率に適合するよう配合量を調整する。
【００３４】
（ｂ：無機フィラー）
本発明の無機フィラー（ｂ）の球相当直径は０．１μｍ〜２ｍｍである。球相当直径が０．１μｍ未満であると、線膨張係数の低減への効果が小さく、２ｍｍを超えると均一に分散することが困難である。
【００３５】
本発明の無機フィラー（ｂ）の形状は、面内方向の線膨張係数を下げる効果が大きいことから、平板状，棒状または棒状の集合体であることが好ましい。平板状のものである場合、その厚みは０．１μｍ〜１００μｍ程度であることが好ましく、棒状または棒状の集合体である場合、１本の棒状の直径は０．１μｍ〜１００μｍであることが好ましいが、特に限定されるものではない。
【００３６】
本発明の無機フィラー（ｂ）の材質の例を挙げるとシリカ，アルミナ，酸化チタン等の金属酸化物，マイカ等の鉱物，ガラス等であるがこれらに限定されるものではない。これらのうちで透明性が良好で種々の形状のものが安価に入手しやすいガラスが好ましい。ガラスの種類としては、Ｅガラス、Ｃガラス、Ａガラス、Ｓガラス、Ｄガラス、ＮＥガラス、Ｔガラス、低誘導率ガラス、高誘導率ガラスなどがあげられ、中でもアルカリ金属などのイオン性不純物が少なく、入手が容易なＥガラス、Ｓガラス、Ｔガラス、ＮＥガラスが好ましい。
【００３７】
本発明の透明複合体組成物に配合する無機フィラー（ｂ）の屈折率は特に限定されるものではないが、組み合わせる樹脂の屈折率の調整が容易なように１．５０〜１．５７の範囲にあるのが好ましい。特に無機フィラーがガラスフィラーでありその屈折率が１．５０〜１．５４である場合は、ガラスのアッベ数に近い樹脂が選択でき好ましい。樹脂とガラスとのアッベ数が近いと広い波長領域において両者の屈折率が一致し、広い波長領域で高い光線透過率が得られる。
【００３８】
（透明複合体組成物）
透明複合体組成物における無機フィラー（ｂ）の含有率は１０重量％以上９５重量％以下であることが好ましい。含有率が１０重量％より少ないと線膨張係数を低減する効果が得られにくく、９５重量％以上であると均一に分散することが難しい。
【００３９】
透明複合体組成物は、ガラスフィラーなどの無機フィラーと樹脂とが密着しているほど、プラスチック基板などにした場合の透明性が向上するため、無機フィラー表面をシランカップリング剤などの公知の表面処理剤で処理することが好
ましい。具体的には、反応性モノマーとして２つ以上の官能基を持つ（メタ）アクリレートを用いた場合にはアクリルシランで処理することが好ましい。
【００４０】
（他の配合成分）
本発明の複合体組成物中には、必要に応じ、透明性、耐溶剤性、耐熱性等の特性を損なわない範囲で、熱可塑性又は熱硬化性のオリゴマーやポリマーを併用してよい。この場合、吸水率を低減させるなどの目的で、脂環式構造やカルド骨格を有するオリゴマーやポリマーを使用することが好ましい。これら熱可塑性または熱硬化性のオリゴマーやポリマーを併用する場合は、全体の屈折率が無機フィラーの屈折率に合うように組成比を調整すればよい。
【００４１】
また、本発明のプラスチック基板など複合体組成物中には、必要に応じて、透明性、耐溶剤性、耐熱性等の特性を損なわない範囲で、少量の酸化防止剤、紫外線吸収剤、染顔料、他の無機フィラー等の充填剤等を配合してもよい。
【００４２】
（成形方法）
複合体組成物の成形方法には制限がなく、例えば、透明樹脂として反応性モノマーを用いる場合には流延法や注型法が、熱可塑性樹脂を用いる場合には溶融押出法などがあり、連続生産が可能であることから流延法および溶融押出法が好ましい。
【００４３】
前記の反応性モノマーを架橋させるには、活性エネルギー線により硬化させる方法、熱をかけて熱重合させる方法等があり、これらを併用してもよい。反応性モノマー、好ましくは屈折率の異なる２種以上の反応性モノマーとして２つ以上の官能基を有する（メタ）アクリレートを用いる場合には、活性エネルギー線により硬化させる方法が好ましく、反応の完結、リターデーション値を低くする、線膨張係数を低減する等の目的で、活性エネルギー線による硬化及び／又は熱をかけて熱重合させる工程の後に、さらに高温での熱処理を併用することが好ましい。使用する活性エネルギー線としては、紫外線が好ましい。紫外線の光源としては、例えば、メタルハライドタイプ、高圧水銀灯ランプ等が挙げられる。
【００４４】
（重合開始剤）
反応性モノマーを紫外線等の活性エネルギー線により架橋、硬化させるには、樹脂組成物中にラジカルを発生する光重合開始剤を加えるのが好ましい。かかる光重合開始剤としては、例えばベンゾフェノン、ベンゾインメチルエーテル、ベンゾインプロピルエーテル、ジエトキシアセトフェノン、１−ヒドロキシ−シクロヘキシル−フェニルケトン、２，６−ジメチルベンゾイルジフェニルホスフィンオキシド、２，４，６−トリメチルベンゾイルジフェニルホスフィンオキシドが挙げられる。これらの光重合開始剤は２種以上を併用しても良い。
【００４５】
光重合開始剤の複合体組成物中における含有量は、適度に硬化させる量であればよく、２つ以上の官能基を有する（メタ）アクリレートの合計１００重量部に対し、０．０１〜２重量部が好ましく、さらに好ましくは、０．０２〜１重量部であり、最も好ましくは、０．１〜０．５重量部である。光重合開始剤の添加量が多すぎると、重合が急激に進行し、複屈折の増大、着色、硬化時の割れ等の問題が発生する。また、少なすぎると組成物を充分に硬化させることができず、架橋後に型に付着して取り外せないなどの問題が発生する恐れがある。
【００４６】
活性エネルギー線による硬化及び／又は熱重合による架橋後に高温で熱処理する場合は、その熱処理工程の中に、線膨張係数を低減する等の目的で、窒素雰囲気下又は真空状態で、２５０〜３００℃、１〜２４時間の熱処理工程を加えるのが好ましい。
【００４７】
本発明の透明複合体組成物を、光学用途、すなわち透明板、光学レンズ、液晶表示素子用プラスチック基板、カラーフィルター用基板、有機ＥＬ表示素子用プラスチック基板、太陽電池基板、タッチパネル、光学素子、光導波路、ＬＥＤ封止材等として用いる場合は、３０〜１５０℃の平均線膨張係数が５０ｐｐｍ以下であることが好ましく、より好ましくは４０ｐｐｍ以下である。特にシート状の透明複合体組成物として、アクティブマトリックス表示素子基板に用いる場合は、前記平均線膨張係数が３０ｐｐｍ以下であることが好ましい。前記値を越えると、製造工程において反りやアルミ配線の断線などの問題が生じる恐れがあるが、線膨張係数が前記の値以下であると従来のガラス基板を用いた場合の設備を大きく変更せずにＴＦＴ形成工程を実施できる。
【００４８】
本発明の複合体組成物を、液晶表示素子用プラスチック基板、カラーフィルター用基板、有機ＥＬ表示素子用プラスチック基板、太陽電池基板、タッチパネル等として用いる場合、基板の厚さは５０〜２０００μｍであることが好ましく、５０〜１０００μｍであるのがより好ましい。基板の厚さがこの範囲内にあれば、平坦性に優れ、ガラス基板と比較して、基板の軽量化を図ることができる。
【００４９】
本発明の複合体組成物を光学シートとして用いる場合、平滑性向上のために両面に樹脂のコート層を設けてもよい。コートする樹脂としては、優れた透明性、耐熱性、耐薬品性を有していることが好ましく、具体的には多官能アクリレートやエポキシ樹脂などをあげることができる。コート層の厚みは０．１〜５０μｍが好ましく、０．５〜３０μｍであるのがより好ましい。
本発明の光学シートを特に表示素子用プラスチック基板として用いる場合には、必要に応じて水蒸気や酸素に対するガスバリア層や透明電極層を設けてもよい。
【００５０】
【実施例】
以下に本発明を実施例によりさらに詳細に説明するが、これらは本発明の範囲を限定するものではない。
【００５１】
（実施例１）
平均投影円相当直径約５μｍ，平均厚さ約０．１μｍであるＥガラス（屈折率１．５６０）の平板状フィラー９０重量部を、ジシクロペンタジエニルジアクリレート（架橋後の屈折率１．５２７）５８重量部，ビス［４−（アクリロイロキシエトキシ）フェニル］スルフィド（架橋後の屈折率１．６０６）４２重量部，光重合開始剤である１−ヒドロキシ−シクロヘキシル−フェニル−ケトン０．５重量部とからなる樹脂（架橋後の屈折率１．５６０）に分散し、脱泡した。これを、厚さ１００μｍのポリエステルフィルムをスペーサーとしてガラス板に挟み込んで両面から約５００ｍＪ／ｃｍ２のＵＶ光を照射して硬化させた。さらに、ガラス板から取り出し、真空オーブン中１００℃で３時間加熱後、さらに２５０℃で３時間加熱し、０．１ｍｍの透明複合体のシートを得た。該シートの無機フィラー含有率は４７重量％であった。
【００５２】
（実施例２）
平均直径約１３μｍ，平均長さ約３ｍｍであるＥガラス（屈折率１．５６０）の棒状フィラー８０重量部を、ノルボルナンジメチロールジアクリレート（架橋後の屈折率１．５２０）５３重量部，ビス［４−（アクリロイロキシエトキシ）フェニル］スルフィド（架橋後の屈折率１．６０６）４７重量部，光重合開始剤である１−ヒドロキシ−シクロヘキシル−フェニル−ケトン０．５重量部とからなる樹脂（架橋後の屈折率１．５６０）に分散し、脱泡した。これを、厚さ１００μｍのポリエステルフィルムをスペーサーとしてガラス板に挟み込んで、両面から約５００ｍＪ／ｃｍ２のＵＶ光を照射して硬化させた。さらに、ガラス板から取り出し、真空オーブン中１００℃で３時間加熱後、さらに２５０℃で３時間加熱し、０．１ｍｍの透明複合体のシートを得た。該シートの無機フィラー含有率は４４重量％であった。
【００５３】
（実施例３）
平均投影円相当直径約１０μｍ，平均厚さ約０．１μｍであるＳガラス（屈折率１．５３０）の平板状フィラー９０重量部を、ジシクロペンタジエニルジアクリレート（架橋後の屈折率１．５２７）９２重量部，ビス［４−（アクリロイロキシエトキシ）フェニル］スルフィド（架橋後の屈折率１．６０６）８重量部，光重合開始剤である１−ヒドロキシ−シクロヘキシル−フェニル−ケトン０．５重量部とからなる樹脂（架橋後の屈折率１．５３３）に分散し、脱泡した。これを、厚さ１００μｍのポリエステルフィルムをスペーサーとしてガラス板に挟み込んで、両面から約１０Ｊ／ｃｍ２のＵＶ光を照射して硬化させた。さらに、ガラス板から取り出し、真空オーブン中１００℃で３時間加熱後、２５０℃で３時間加熱し、０．１ｍｍの透明複合体のシートを得た。該シートの無機フィラー含有率は４７重量％であった。
【００５４】
（実施例４）
平均直径約１８μｍ，平均長さ約１ｃｍであるＳガラス（屈折率１．５３０）の棒状フィラー８０重量部をジシクロペンタジエニルジアクリレート（架橋後の屈折率１．５２７）９６重量部，ビス［４−（アクリロイロキシエトキシ）フェニル］フルオレン（架橋後の屈折率１．６２４）４重量部，光重合開始剤である１−ヒドロキシ−シクロヘキシル−フェニル−ケトン０．５重量部とからなる樹脂（架橋後の屈折率１．５３１）に分散し、脱泡した。これを、厚さ１００μｍのポリエステルフィルムをスペーサーとしてガラス板に挟み込んで、両面から約１０Ｊ／ｃｍ２のＵＶ光を照射して硬化させた。さらに、ガラス板から取り出し、真空オーブン中１００℃で３時間加熱後、２５０℃で３時間加熱し、０．１ｍｍの透明複合体のシートを得た。該シートの無機フィラー含有率は４４重量％であった。
【００５５】
（実施例５）
平均直径約８μｍ，平均長さ約５ｍｍであるＴガラス（屈折率１．５３０）の棒状フィラー８０重量部を、ジシクロペンタジエニルジアクリレート（架橋後の屈折率１．５２７）９６重量部，ビス［４−（アクリロイロキシエトキシ）フェニル］フルオレン（架橋後の屈折率１．６２４）４重量部，光重合開始剤である１−ヒドロキシ−シクロヘキシル−フェニル−ケトン０．５重量部とからなる樹脂（架橋後の屈折率１．５３１）に分散し、脱泡した。これを、厚さ１００μｍのポリエステルフィルムをスペーサーとしてガラス板に挟み込んで、両面から約１０Ｊ／ｃｍ２のＵＶ光を照射して硬化させた。さらに、ガラス板から取り出し、真空オーブン中１００℃で３時間加熱後、２５０℃で３時間加熱し、０．１ｍｍの透明複合体のシートを得た。該シートの無機フィラー含有率は４４重量％であった。
【００５６】（比較例１）
ジシクロペンタジエニルジアクリレート（架橋後の屈折率１．５２７）１００重量部に光重合開始剤である１−ヒドロキシ−シクロヘキシル−フェニル−ケトン０．５重量部添加し、厚さ１００μｍのポリエステルフィルムをスペーサーとしてガラス板に挟み込んで両面から約５００ｍＪ／ｃｍ２のＵＶ光を照射して硬化させた。さらに、ガラス板から取り出し、真空オーブン中１００℃で３時間加熱後、さらに２５０℃で３時間加熱し、０．１ｍｍの透明シートを得た。
【００５７】（比較例２）
平均直径約１３μｍ，平均長さ約３ｍｍであるＥガラス（屈折率１．５６０）の棒状フィラー８０重量部を、ジシクロペンタジエニルジアクリレート（架橋後の屈折率１．５２７）１００重量部，光重合開始剤である１−ヒドロキシ−シクロヘキシル−フェニル−ケトン０．５重量部とからなる樹脂（架橋後の屈折率１．５２７）に分散し、脱泡した。これを、厚さ１００μｍのポリエステルフィルムをスペーサーとしてガラス板に挟み込んで両面から約５００ｍＪ／ｃｍ２のＵＶ光を照射して硬化させた。さらに、ガラス板から取り出し、真空オーブン中１００℃で３時間加熱後、さらに２５０℃で３時間加熱し、０．１ｍｍの複合体のシートを得た。
【００５８】
（評価方法）
以上のようにして作製した光学シートについて、下記に示す評価方法により、各種特性を測定した。
【００５９】
ａ）  面内方向の平均線膨張係数
セイコー電子（株）製ＴＭＡ／ＳＳ１２０Ｃ型熱応力歪測定装置を用いて、窒素の雰囲気下、１分間に５℃の割合で温度を３０℃から２５０℃まで上昇させた後、一旦０℃まで冷却し、再び１分間に５℃の割合で温度を上昇させて３０℃〜１５０℃の時の値を測定して求めた。
【００６０】
測定は、独自に設計した石英引張チャック（材質：石英，線膨張係数０．５ｐｐｍ）を用いた。一般に使われているインコネル製のチャックは、それ自体の線膨張が高いことやサンプルの支持形態に不具合があり、１００μｍを超える厚いシートに適用すると線膨張係数が圧縮モードで測定した結果よりも大きめに出たり、測定ばらつきが大きくなる問題があった。したがって、石英引張チャックを独自に設計し、それを用いて線膨張係数を測定することにした。この引張チャックを用いることにより、圧縮モードで測定した場合とほぼ同様の値で測定できることを確認している。
【００６１】
ｂ）耐熱性（Ｔｇ）
セイコー電子（株）製ＤＭＳ−２１０型粘弾性測定装置で測定し、１Ｈｚでのｔａｎδの最大値をガラス転移温度（Ｔｇ）とした。
【００６２】
ｃ）耐溶剤性
６０℃のジメチルスルホキシド（ＤＭＳＯ）溶液に試料を浸漬して６０分間放置。試料を取り出した後、目視にて外観を観察した。完全に変形、変色を伴わず、侵食されないもののみ○、他は×とした。
【００６３】
ｄ）  光線透過率
分光光度計Ｕ３２００（日立製作所製）で４００ｎｍ及び５５０ｎｍの光線透過率を測定した。
【００６４】
ｅ））屈折率
アタゴ社製アッベ屈折率計ＤＲ−Ｍ２を用いて、２５℃で波長５８９ｎｍの屈折率を測定した。
【００６５】
これら評価方法により、前記実施例、比較例にて得られた試料を評価した結果をつぎの表１〜２に示す。
【００６６】
【表１】
2004168944.tif 000008
【００６７】
【表２】
2004168944.tif 000009
【００６８】
【発明の効果】
本発明の透明複合体組成物は、低線膨張係数で透明性、耐熱性、耐溶剤性等に優れるため、例えば、透明板、光学レンズ、液晶表示素子用プラスチック基板、カラーフィルター用基板、有機ＥＬ表示素子用プラスチック基板、太陽電池基板、タッチパネル、光学素子、光導波路、ＬＥＤ封止材等に好適に利用でき、特にアクティブマトリックスタイプの液晶表示素子基板や有機ＥＬ素子基板用の光学シートとして好ましい。